(57)【要約】  本発明は、連続工程によって基板（１５）上に超電導層を形成するための方法及び装置（１）に関し、ここで、ＭｇＢ2からなる超電導層がエアロゾル蒸着法により基板（１５）上に形成される。【選択図】図１
2013539157.tif 000002
【特許請求の範囲】
【請求項１】
エアロゾル蒸着により基板（１５）上にＭｇＢ2から成る超電導層を形成する、基板（１５）上に超電導層を形成するための方法であって、１つの連続工程として実施されることを特徴とする方法。
【請求項２】
連続工程が、特に基板（１５）をロール（１６）から連続的に供与する、一貫工程として、行なわれることを特徴とする請求項１に記載の方法。
【請求項３】
帯状の基板（１５）が用いられることを特徴とする請求項１又は２に記載の方法。
【請求項４】
金属製の基板（１５）、特に銅又は鋼から成る基板（１５）、が用いられることを特徴とする請求項１〜３のいずれか１項に記載の方法。
【請求項５】
超電導層が、ＭｇＢ2粉末（４）又はＭｇ粉末とＢ粉末との混合粉末（４）から形成されること、或いは、超電導層が、シャント材料、特にＦｅＣｒ−Ｎｉ合金若しくはＣｕ−Ｎｉ合金、と混合した、ＭｇＢ2粉末（４）並びに／又はＭｇ粉末及びＢ粉末（４）から形成されること、を特徴とする請求項１〜４のいずれか１項に記載の方法。
【請求項６】
キャリアガスとして、ヘリウム、窒素又は空気が用いられることを特徴とする請求項１〜５のいずれか１項に記載の方法。
【請求項７】
ほぼ室温、特に２５℃、で実施されることを特徴とする請求項１〜６のいずれか１項に記載の方法。
【請求項８】
超電導層が１μｍ以上の層厚で作製されることを特徴とする請求項１〜７のいずれか１項に記載の方法。
【請求項９】
層被覆チャンバー（１１）内で実施されることを特徴とする請求項１〜８のいずれか１項に記載の方法であって、該層被覆チャンバーが、該層被覆チャンバー（１１）の内部空間を該層被覆チャンバー（１１）の周囲雰囲気から分離するための、少なくとも１つのエアロック（１３，１４）、特に、基板（１５）を導入するためのエアロック（１３）及び該基板（１５）を送出するためのエアロック（１４）、を有する方法。
【請求項１０】
装置（１）内で、特に基板（１５）の供給ロール（１６）及び／又は層被覆基板（１５）の巻取りロール（１７）を備えた装置（１）内で、実施され、該装置（１）が、装置（１）の周囲雰囲気に対し方法を気密に密閉するために、周囲に対し完全にカプセル化されていることを特徴とする請求項１〜８のいずれか１項に記載の方法。
【請求項１１】
エアロゾル蒸着に続いて、別の層被覆工程，特に銅層及び／又はアルミニウム層を形成するための層被覆、が行なわれることを特徴とする請求項１〜１０のいずれか１項に記載の方法。
【請求項１２】
エアロゾル蒸着の直後に絶縁工程が実施されることを特徴とする請求項１〜１０のいずれか１項に記載の方法。
【請求項１３】
第１工程で、キャリアガスが、ガス透過性支持体（３）を通って、エアロゾルチャンバー（２）内に入り、ここで、この支持体（３）には粉末（４）が配置されており、この粉末は、キャリアガスが支持体（３）を通流する際に、微粒子状に吸収され、第２工程で、キャリアガス−粉末混合物が調整又は制御可能なノズル（９）、特にスリットの形をしたノズル（９）、を介して層被覆チャンバー（１１）に導入され、その際、粉末（４）が、エアロゾル蒸着プロセスにより、層被覆チャンバー（１１）内を連続的に移動する基板（１５）に析出されることを特徴とする請求項１〜１２のいずれか１項に記載の方法。
【請求項１４】
時間的に前記第１の工程と前記第２の工程との間に、第３の工程が行われ、この第３の工程で、粉末（４）とキャリアガスとから成るエアロゾルがコンディショナー（８）内を流れ、このコンディショナー内で蒸着のために大きすぎる粉末粒子（４）が濾過され及び／又は粉末粒子（４）の運動エネルギーの調和が行なわれることを特徴とする請求項１３に記載の方法。
【請求項１５】
請求項１〜１４のいずれか１項に記載の方法によって基板（１５）上に超電導層を形成するための装置（１）であって、帯状基板（１５）用の少なくとも１つの入口、及び超電導層で層被覆された帯状基板（１５）用の少なくとも１つの出口、及び基板（１５）をＭｇＢ2で層被覆するためのエアロゾル供給装置を備えた装置。
【発明の詳細な説明】
【技術分野】
【０００１】
本発明は、基板上に超電導層を形成するための方法及び装置に関し、ここで、エアロゾル蒸着により基板上にＭｇＢ2からなる超電導層が形成される。
【背景技術】
【０００２】
超電導線材の技術的又は工業的使用に際しては、大抵の応用分野において長尺のものが必要とされる。この長さは、技術的のみならず費用的にも製作可能なものでなければならない。このことは、ＭｇＢ2材料から成る高温超電導体（ＨＴＳ導体）の場合に、まさに難しいことである。
【０００３】
本質的に、ＨＴＳ導体に対しては２つの製作工程があり、その１つは、いわゆるパウダーインチューブ（ＰＩＴ）法であり、もう１つは、例えば、化学蒸着（ＣＶＤ）、金属有機化学蒸着（ＭＯＣＶＤ）、パルスレーザー蒸着（ＰＬＤ）、スパッタリング、熱蒸発法等の、薄膜蒸着法である。全ての薄膜蒸着法に共通することは、基板が高温状態にあることである。この高温状態は、方法自体、即ち、キャリア媒体の必要な反応速度論により規定されるか、又は層の成長反応速度論、例えば層における組織形成のための温度窓、により規定される。
【０００４】
ＰＩＴ法は、ＭｇＢ2に対しては、いわゆるＥｘ−ｓｉｔｕ−又はＩｎ−ｓｉｔｕ−ヴァリエーション法で適用される。Ｅｘ−ｓｉｔｕ法では、ＭｇＢ2相形成を線材の外側で行なう。Ｉｎ−ｓｉｔｕ−ヴァリエーション法では、成分が混合され線材内で初めて反応してＭｇＢ2に成る。この場合にも、ヴァリエーション法は、例えば３００〜７００℃の、高温を必要とする。
【０００５】
高温の故に、線材における銅（Ｃｕ）の使用を禁止するか又は拡散バリアを組み込むことが必要となる。銅は最も早く拡散する金属の１つであり、また、ＭｇＢ2はＣｕドーピングに対して、極めて鋭敏に反応する、即ち、劣化する、ので、銅は、超電導層では好ましくない。付加的に拡散バリアを設けることは、全体の電流密度を低下させ、超電導体からシャント材料への電流の移行を困難にする。しかし、エネルギー技術及び磁石技術の多くの応用分野では、十分良好に導電性のある連結されたシャント材料が求められている。
【０００６】
超電導体材料における拡散バリア又は銅ドーピングは、望ましくない物理的影響をもたらすだけでなく、良好な超電導特性を有する線材の製造に対する技術的労力を大きくし、経費も増加させることになる。拡散バリアの使用により、線材又はケーブル製造における付加的な製造工程が必要となり、銅ドーピングは、運転中に電気的損失を大きくすることになり、或いは、多大な技術的労力により補償しなければならない。高い蒸着温度や析出温度は、製造工程のエネルギー消費をより高め、従って、より高価なものにさせる。
【０００７】
エアロゾル蒸着法の使用により、室温近く又はほぼ室温で、即ち、２５℃前後の温度で、超電導層の析出が可能になる。従来技術からは、マイクロメカニカルシステム、ディスプレイ、燃料電池、光学部品及び高周波応用装置に層被覆を形成するためのエアロゾル蒸着法が知られている。例えば非特許文献１には、マイクロエレクトロメカニカルシステム（ＭＥＭＳ）を製造するために、非連続基板上にエアロゾル蒸着を行なう方法が記載されている。上述の方法の欠点は、非連続基板の層被覆用に真空チャンバーを使用することである。この場合、基板は、チャンバー内で、加熱装置を備えた基板ホルダー上に載置され、場合によっては、基板の一部がマスクで覆われる。チャンバーは、真空密に密閉され、チャンバー内はポンプにより真空にされる。続いて、マスクとともに基板ホルダー上に取り付けられた基板が、エアロゾル蒸着法で、層被覆される。層被覆の終了後、層被覆された基板がチャンバーから取り出されるが、その際、基板は、層の特性を改良するために、予め加熱装置によって加熱されてもよい。
【０００８】
上述の方法の欠点は、上述の構成によっては、非連続な基板を順次、即ち、時間間隔を置いて、層被覆することしかできず、基板のチャンバーへの装入、真空形成及び層被覆された基板のチャンバーからの取り出しに多大の時間とエネルギーを消費しなければならず、従って経費が高くなることである。
【先行技術文献】
【非特許文献】
【０００９】
【非特許文献１】Ｊｏｕｒｎａｌ  ｏｆ  Ｔｈｅｒｍａｌ  Ｓｐｒａｙ  Ｔｅｃｈｎｏｌｏｇｙ，第１７巻（２）２００８年６月、１８１頁以降  Ｊｕｎ  Ａｋｅｄｏ  “Ｒｏｏｍ  Ｔｅｍｐｅｒａｔｕｒｅ  Ｉｍｐａｃｔ  Ｃｏｎｓｏｌｉｄａｔｉｏｎ（ＲＴＩＣ）  ｏｆ  Ｆｉｎｅ  Ｃｅｒａｍｉｃ  Ｐｏｗｄｅｒ  ｂｙ  Ａｅｒｏｓｏｌ  Ｄｅｐｏｓｉｔｉｏｎ  Ｍｅｔｈｏｄ  ａｎｄ  Ａｐｐｌｉｃａｔｉｏｎ  ｔｏ  Ｍｉｃｒｏｄｅｖｉｃｅｓ”
【発明の概要】
【発明が解決しようとする課題】
【００１０】
それ故、本発明の課題は、非連続に時間間隔を置いて次々と超電導材料を析出することを必要とせずに、僅かな労力と少ない費用で実施することが可能な、基板上に超電導層を形成するための方法及び装置を提供することにある。更なる課題は、僅かなエネルギー消費で確実に、例えば高温での銅の増幅された拡散による、超電導材料の汚染なしに、例えば帯状の材料の上に、超電導層を連続的に析出できることである。
【課題を解決するための手段】
【００１１】
この提示された課題は、基板上に超電導層を形成するための方法に関しては、請求項１の特徴により、上述の方法により基板上に超電導層を形成するための装置に関しては、請求項１５の特徴により、解決される。
【００１２】
基板上に超電導層を形成するための方法及び上述の方法により基板上に超電導層を形成するための装置の、有利な形態は、従属請求項に明らかにされている。この場合、従属請求項の特徴は、互いに組み合わせることができる。
【図面の簡単な説明】
【００１３】
【図１】図１は、エアロゾル蒸着により基板１５上に超電導層を形成するための本発明装置１の概略断面図である。
【図２】図２は、図１に示す装置１を完全にカプセル化した概略断面図である。
【発明を実施するための形態】
【００１４】
基板上に超電導層を形成するための本発明による方法では、エアロゾル蒸着により、基板上にＭｇＢ2から成る超電導層が形成される。この方法は、１つの連続工程として実施される。
【００１５】
この方法により、長尺の超電導線材又はケーブルの製造が可能になる。エアロゾル蒸着には高真空が不要なので、労力及び経費を低く抑えることができる。室温範囲の低温により、僅かなエネルギー消費のもとに、また、例えば高温での銅の増幅された拡散による、超電導材料の汚染なしに、析出が可能になる。
【００１６】
連続工程は、特に１つのロールから連続的に供給される基板を用いた、一貫工程として行なうことができる。ロールの代わりに、材料を別の形態の担体から繰り出してもよく又は担体なしにコイル状に供給してもよい。ロールの使用により、エアロゾル蒸着のための基板を、こんがらがったり縺れたりせずに、スムーズに導入することができる。
【００１７】
基板は、帯の形態で供給されてもよく、極めて長い帯状基板では、例えば１つのロールから良好に繰り出すことができる。これにより、析出工程のための基板の連続的な供給が保証される。ここで、帯とは、特に矩形断面を有する、長尺のストライプ状の基板を指す。このような帯は、超電導材料を析出することのできる平坦な上面を有する。この上面は、特に側面よりも、非常に大きく広がっていてよい。
【００１８】
金属製の基板、特に銅又は鋼から成る基板、を使用することができる。銅は、例えば超電導材料の欠陥個所をバイパスとして橋絡するために、良好な電気特性を有する。これに対し、鋼はより高い機械的安定性を有する。また、特に積層体又は合金として、材料を組み合わせることも可能である。
【００１９】
超電導層は、ＭｇＢ2粉末から合成することができる。代替法として、超電導層は、Ｍｇ粉末とＢ粉末との混合粉末から作り、後で、即ち、エアロゾル蒸着後に、反応させてＭｇＢ2にすることもできる。この場合、エアロゾル蒸着後、例えば８００℃を超える温度範囲での、温度後処理が有効である。出発材料としてＭｇＢ2を使用する場合にも、上述の温度後処理は、析出層の超電導特性又は電気的特性の改善に役立つ。例えば８００℃を超える高温の温度工程を用いない製造は、同様に、エアロゾル蒸着法の使用により、可能であり、これにより、例えば超電導材料への銅の拡散による汚染なしに、銅と超電導材料との間に拡散バリア層を用いない銅基板の使用が可能となる。超電導層は、また、シャント材料、特にＦｅＣｒ−Ｎｉ又はＣｕ−Ｎｉ合金、と混合したＭｇＢ2粉末並びに／又はＭｇ粉末及びＢ粉末から作ることもできる。シャント材料は、超電導材料の欠陥個所の良好な電気的橋絡のために又は超電導結晶間の良好な電気的結合を保証する。
【００２０】
エアロゾル形成及びエアロゾル蒸着用のキャリアガスとしては、ヘリウム、窒素又は空気が使用できる。この場合、窒素は、費用が安く、空気に比べて、方法に関与する物質の酸化の危険性を生じない。
【００２１】
本発明方法は、基本的に、室温、特に２５℃、で実施することができる。これにより、低廉な費用、僅少なエネルギー消費及び銅などの物質の超電導材料への拡散が僅かであるか皆無であり、従って、超電導材料の汚染がないなどの、上述の利点が生じる。これにより、例えば拡散バリア層を用いない基板として銅を使用することが初めて可能となる。
【００２２】
超電導層は、１μｍ以上の層厚で形成できる。エアロゾル蒸着法は、スパッタリングなどの他の析出法と比較して、より厚い層を、特に短時間で低廉な費用で形成することができる。
【００２３】
本発明方法は、少なくとも１つのエアロック、特に基板導入用のエアロック及び基板送出用のエアロック、即ち、層被覆チャンバーの内部空間を層被覆チャンバーの周囲雰囲気から分離するための２つのエアロック、を有する層被覆チャンバー内で実施することができる。これにより、所望の圧力下で、そして、例えば保護ガス雰囲気中で、作業を行なうことができ、及び／又は例えば周囲からの汚染物若しくは塵埃による汚染を回避することができる。エアロックによって、層被覆チャンバーは環境に対し密閉され、層を汚染なしに形成することができる。
【００２４】
代替法として、本発明方法は、また、周囲に対して、特に装置の周囲雰囲気から方法を気密に密閉するために、完全にカプセル化された装置内で、実施することができる。この場合、装置は、基板の供給ロール及び／又は層被覆基板の巻取りロールをカプセル化された空間内に既に有していてもよく、これにより、基板及び層被覆基板のための連続的に駆動されるエアロックを省略することができる。しかし、また、エアロックは、例えば基板ロールを装置に装填するため、そして、完成した層被覆基板をロールから取外すために、使用することもできる。これらのロールは、上述の例で述べた連続的に機能するエアロックよりも、技術的に簡単に構成可能である。他の利点は上述の例と同様である。
【００２５】
エアロゾル蒸着後に、別の層被覆工程、特に銅層及び／又はアルミニウム層を形成するための層被覆、を行なうことができる。この層は、超電導の崩壊時に通常の導電性を維持するために及び／又は超電導層の欠陥個所を電気的に橋絡するために、バイパスとして役立ちうる。この層は、また、更なる機械的安定性にも役立つ。これに続いて、絶縁工程が実施される。
【００２６】
代替法として、エアロゾル蒸着の直後に絶縁工程を実施することも可能である。これにより、超電導ケーブル又は超電導線材は、更なる工程なしに仕上げられ、そして、周囲に対し電気絶縁される。
【００２７】
基板上に超電導層を形成するための本発明方法の第１工程において、キャリアガスは、ガス透過性の支持体を通って、エアロゾルチャンバーに入るが、支持体上には、粉末が載置されており、粉末は、キャリアガスが支持体を通流する際に、粒子状に連行される。第２の工程において、キャリアガス−粉末混合物は、特に調整又は制御可能なノズル、特にスリット状のノズル、を通って、層被覆チャンバー内に導入され、粉末は、層被覆チャンバー内を連続的に移動する基板上に、エアロゾル蒸着法により、析出される。
【００２８】
第１工程と第２工程の間に、時間的に、第３の工程を行なうことができ、この工程では、粉末とキャリアガスとから成るエアロゾルがコンディショナーを通流し、ここで蒸着用には大きすぎる粉末粒子がろ過され及び／又は粉末粒子の運動エネルギーの調和が行なわれる。これにより、形成された超電導層は、より均質な構造を有し、より良好な電気特性を有する。
【００２９】
基板上に超電導層を形成するための本発明装置は、帯状基板のための少なくとも１つの入口と超電導層で層被覆された帯状基板のための少なくとも１つの出口とを有する層被覆チャンバーを備える。更に、この装置は、基板をＭｇＢ2で層被覆するためのエアロゾルを供給するための装置を備えていてもよい。このような装置により、上述の方法が実施でき、その際、本発明方法の上述の利点が、同様に、装置に対しても当てはまる。
【００３０】
本発明の有利な実施形態を、従属請求項の特徴による有利な構成とともに、以下図面に基づいて詳細に説明するが、これに限定されるものではない。
【００３１】
図１には、エアロゾル蒸着により基板１５上に超電導層を形成するための本発明装置１の概略断面図が示されている。この装置１により、前述の本発明の方法を実施することができる。
【００３２】
装置１は、粉末４とキャリアガスとからエアロゾルを作るためのエアロゾルチャンバー２を有する。キャリアガスは、エアロゾルチャンバー２のキャリアガス導管５を介して導入される。キャリアガスとしては、例えば窒素が使用される。キャリアガスの流入量、従って、その圧力及び入口側の質量流量は、キャリアガス導管５に組み込まれたガス調節器６により調整又は制御される。キャリアガスは、入口７を通ってエアロゾルチャンバー２に流入する。入口７は、エアロゾルチャンバー２の下端に配置されている。エアロゾルチャンバー２内では、キャリアガスは、粉末を載置したガス透過性の支持体３を通って、下から上に流れる。粉末は、例えばＭｇＢ2粒子からなる。キャリアガスは、ガス透過性の支持体３から、粉末を通って流れ、この通流によって粉末粒子を連行する。これにより、エアロゾルが形成される。キャリアガスと粒子とからなるエアロゾルは、エアロゾルチャンバー２から、上端から出口８を通って、出る。導管を介して連結されるか又はエアロゾルチャンバー２に直接的に、特に流密に、接続されて、コンディショナー９が配置される。エアロゾルは、コンディショナー９を通って流れ、このとき、大きすぎる粒子がろ過され、エアロゾル中に残る粒子の運動エネルギーの調和が行なわれる。本発明装置は、しかし、また、コンディショナー９なしでも構成可能である。これにより構造が簡単になるが、析出層は、この場合には均質性が低下し、電気特性、特に超電導特性、が劣る。
【００３３】
エアロゾルは、コンディショナー９から、出口端がスリット状に形成されていてもよいノズル１０を通って、層被覆チャンバー１１内を、層被覆すべき基板１５に向かって流れる。基板１５は、例えば厚さがμｍ範囲で幅がｍｍ範囲の鋼帯とすることができる。基板１５は、しかし、また、例えば円形断面を有する線材などの、別の形状にすることも可能である。矩形断面を有する帯状の基板１５（以下、単に「帯状基板１５」と称する。）では、ノズル１０の出口が帯状基板１５の表面に向けられており、その表面の幅は数ｍｍに拡がっているのに対し、帯状基板１５の側面の幅は、μｍの範囲にある。基板１５のこの広い平坦な面は、エアロゾルの粒子が当たると、粒子材料、例えばＭｇＢ2結晶粒子、で層被覆される。粉末粒子は、基板１５に「粘着」又は付着して残り、基板１５の一方の面に、連続的な超電導層を形成する。
【００３４】
帯状基板１５は、ロール１６、即ち供給ロール、から連続的に繰り出され、入口エアロック１３を通って層被覆チャンバー１１内を移動し、ノズル１０を通過して出口エアロック１４を通って層被覆チャンバー１１から出て、ロール１７、即ち、巻取りロールに再び巻き取られる。両ロール１６，１７は同じように駆動され、同じ回転方向及び同じ回転速度で動かすことができる。代替法として、一方のロール、例えば巻取りロール１７、だけを駆動し、帯状基板１５を引張力により供給ロール１６から繰り出すか、又は、供給ロール１６を駆動してその加圧力により、基板１５を巻取りロール１７に巻き取らせることも可能である。
【００３５】
均質な超電導層、即ち、基板１５の一方の面全体に亘って均一の厚さを有する超電導層、を形成するためには、基板１５の送り速度、即ち、ロール１６，１７の周回速度、を全層被覆工程中、一定にする必要がある。ノズル１０は、エアロゾルを均一流速で放出しなければならず、エアロゾル中の粒子の数及び大きさを、変動しないように又は著しく変動しないようにする必要がある。また、スリット状のノズル１０を使用することも有利であり、この場合には、スリットの長手方向は、基板１５の層被覆すべき面の幅方向及び表面に平行になるように配置される。また、均質層の形成は、エアロゾルをスリットの全長に亘って均一に放出し、スリットに対向する帯状基板１５の表面に均一に析出させることによっても、促進される。
【００３６】
所望ならば、図１に示すように、層被覆チャンバー１１に排気口１２を設け、これを介してチャンバー１１及び／又はエアロック１３，１４を排気することができる。代替法として、開口１２を介して保護ガス、例えば窒素、を導入することもできる。これにより、層被覆チャンバー１１内に、負圧から真空まで作ることも、又は保護ガス雰囲気を作ることもできる。周囲空気の粒子又は成分による超電導層の汚染は、このようにして排除することができる。また、エアロゾル中の粒子成分の酸化、従って超電導層の酸化、を回避することもできる。
【００３７】
しかし、また、排気口１２及び／又はエアロック１３，１４を設けない、より簡単な構造も可能である。エアロゾルの析出及び超電導層の形成に際し、周囲空気の影響が障害とならなければ、層被覆チャンバー１１自体も、場合によっては、必要ではない。真空化は、勿論、有利であるが、高真空化は不要である。本方法は、大気圧又は周囲圧のもとでも適用可能である。
【００３８】
図２には、本発明装置１の代替的な実施形態が示されている。装置１は、図１に示した装置１と同様に構成されているが、それに加えて、供給ロール１６及び巻取りロール１７が完全にカプセル化されている。従って、装置全体の内部空間は気密に密閉可能であり、例えば排気エアロック１２を介して、前述のように排気可能に又は保護ガス充填可能にされている。超電導層で層被覆された基板１５の塵埃及び汚染粒子による酸化又は汚染は、カプセル１８により、供給及び巻取りの際にも排除される。ロール１６，１７全体を装置に取り込み又は装置から取外しするために別のエアロック（図示していない）を設けることもできる。
【００３９】
上述した実施態様は、組み合わせることも可能である。例えばロール１７だけをカプセル化し、帯状基板１５を、ロール１６からエアロックを介して、層被覆チャンバー１１に導入することもできる。装置の完全カプセル１８を用いる場合には、基板１５を層被覆チャンバー１１に導入及び導出するためのエアロック１３、１４を省略することも可能である。
【００４０】
上述の本発明方法及びこの方法を実施するための装置は、例えば帯状の基板を、ＭｇＢ2の超電導層で、かなりの長さに亘って、均質に層被覆することを可能にする。例えば帯状基板は、数ｃｍから数百ｍの範囲の長さを有することができる。帯状基板の全長に亘って均一な厚さで均一の電気特性を有する析出層を、室温で製造することができる。また、例えば銅から成り、帯状基板と超電導層との間に拡散バリアとしての中間層を必要としない、超電導層を有する帯状基板の新しい構造も可能である。低い析出温度及び析出時の圧力比が殆ど要求されない（高真空を必要としない）ことから、例えばスパッタリングのような従来の工程に比して、エネルギーの節約を図ることができる。この方法により、厚い層を高生産性で、即ち、短時間で、製造することができる。
【符号の説明】
【００４１】
１        本発明装置
２        エアロゾルチャンバー
３        ガス透過性支持体
４        超電導粒子粉末
５        キャリアガス導管
６        ガス調節器
７        入口
８        出口
９        コンディショナー
１０      ノズル
１１      層被覆チャンバー
１２、１３、１４  エアロック
１５      帯状基板
１６      供給ロール
１７      巻取りロール
１８      カプセル
【図１】
2013539157.tif 000003
【図２】
2013539157.tif 000004
【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
エアロゾル蒸着により基板（１５）上にＭｇＢ2から成る超電導層を形成する、基板（１５）上に超電導層を形成するための方法であって、１つの連続工程として実施されることを特徴とする方法。
【請求項２】
連続工程が、基板（１５）をロール（１６）から連続的に供与する、一貫工程として、行なわれることを特徴とする請求項１に記載の方法。
【請求項３】
帯状の基板（１５）が用いられることを特徴とする請求項１又は２に記載の方法。
【請求項４】
金属製の基板（１５）が用いられることを特徴とする請求項１〜３のいずれか１項に記載の方法。
【請求項５】
超電導層が、ＭｇＢ2粉末（４）又はＭｇ粉末とＢ粉末との混合粉末（４）から形成されること、或いは、超電導層が、シャント材料と混合した、ＭｇＢ2粉末（４）又はＭｇ粉末とＢ粉末との混合粉末（４）から形成されること、を特徴とする請求項１〜４のいずれか１項に記載の方法。
【請求項６】
キャリアガスとして、ヘリウム、窒素又は空気が用いられることを特徴とする請求項１〜５のいずれか１項に記載の方法。
【請求項７】
室温で実施されることを特徴とする請求項１〜６のいずれか１項に記載の方法。
【請求項８】
超電導層が１μｍ以上の層厚で作製されることを特徴とする請求項１〜７のいずれか１項に記載の方法。
【請求項９】
層被覆チャンバー（１１）内で実施されることを特徴とする請求項１〜８のいずれか１項に記載の方法であって、該層被覆チャンバーが、該層被覆チャンバー（１１）の内部空間を該層被覆チャンバー（１１）の周囲雰囲気から分離するための、少なくとも１つのエアロック（１３，１４）を有する方法。
【請求項１０】
装置（１）内で実施され、該装置（１）が、装置（１）の周囲雰囲気に対し方法を気密に密閉するために、周囲に対し完全にカプセル化されていることを特徴とする請求項１〜８のいずれか１項に記載の方法。
【請求項１１】
エアロゾル蒸着に続いて、別の層被覆工程が行なわれることを特徴とする請求項１〜１０のいずれか１項に記載の方法。
【請求項１２】
エアロゾル蒸着の直後に絶縁工程が実施されることを特徴とする請求項１〜１０のいずれか１項に記載の方法。
【請求項１３】
第１工程で、キャリアガスが、ガス透過性支持体（３）を通って、エアロゾルチャンバー（２）内に入り、ここで、この支持体（３）には粉末（４）が配置されており、この粉末は、キャリアガスが支持体（３）を通流する際に、微粒子状に吸収され、第２工程で、キャリアガス−粉末混合物が調整又は制御可能なノズル（９）を介して層被覆チャンバー（１１）に導入され、その際、粉末（４）が、エアロゾル蒸着プロセスにより、層被覆チャンバー（１１）内を連続的に移動する基板（１５）に析出されることを特徴とする請求項１〜１２のいずれか１項に記載の方法。
【請求項１４】
時間的に前記第１の工程と前記第２の工程との間に、第３の工程が行われ、この第３の工程で、粉末（４）とキャリアガスとから成るエアロゾルがコンディショナー（８）内を流れ、このコンディショナー内で蒸着のために大きすぎる粉末粒子（４）が濾過されるか又は粉末粒子（４）の運動エネルギーの調和が行なわれることを特徴とする請求項１３に記載の方法。
【請求項１５】
請求項１〜１４のいずれか１項に記載の方法によって基板（１５）上に超電導層を形成するための装置（１）であって、帯状基板（１５）用の少なくとも１つの入口、及び超電導層で層被覆された帯状基板（１５）用の少なくとも１つの出口、及び基板（１５）をＭｇＢ2で層被覆するためのエアロゾル供給装置を備えた装置。
【手続補正２】
【補正対象書類名】明細書
【補正対象項目名】００１１
【補正方法】変更
【補正の内容】
【００１１】
この提示された課題は、基板上に超電導層を形成するための方法に関しては、エアロゾル蒸着により基板（１５）上にＭｇＢ2から成る超電導層を形成する、基板（１５）上に超電導層を形成するための方法であって、１つの連続工程として実施されることを特徴とする方法により、上述の方法により基板上に超電導層を形成するための装置に関しては、基板（１５）上に超電導層を形成するための装置（１）であって、帯状基板（１５）用の少なくとも１つの入口、及び超電導層で層被覆された帯状基板（１５）用の少なくとも１つの出口、及び基板（１５）をＭｇＢ2で層被覆するためのエアロゾル供給装置を備えた装置により、解決される。
【国際調査報告】
2013539157.tif 000005
2013539157.tif 000006
2013539157.tif 000007
2013539157.tif 000008